(57)【特許請求の範囲】
【請求項１】
２以上の樹脂部材を接触させ、その接触面の近傍に配置された光吸収剤にレーザー光を照射して樹脂部材を溶着させて接合する樹脂部材のレーザー接合方法であって、
前記樹脂部材の少なくとも何れか１つが、３００℃未満のガラス転移点又は融点を有する熱可塑性樹脂であり、前記光吸収剤が、示差熱天秤を用いて３５０℃まで加熱して測定された重量減少量が４０％以上であり、
前記接合では、
前記光吸収剤を介して前記樹脂部材の端部どうしを重ね合わせ、前記光吸収剤に前記レーザー光を照射して前記樹脂部材どうしの接触面を溶着させるか、または、
前記樹脂部材の端部どうしを同一平面上で突き合わせるように配置し、これら樹脂部材の両方に重なるように発熱媒体を重ね合わせ、且つ、前記樹脂部材と前記発熱媒体との間に介在するように光吸収剤を配置し、該光吸収剤にレーザー光を照射して前記樹脂部材どうしを溶着させ、該溶着後、前記発熱媒体を剥離除去することを特徴とする樹脂部材のレーザー接合方法。
【請求項２】
２以上の樹脂部材が接触され、その接触面の近傍に配置された光吸収剤にレーザー光が照射されることで樹脂部材どうしが溶着接合されてなる樹脂部材のレーザー接合体であって、
前記樹脂部材の少なくとも何れか１つが、３００℃未満のガラス転移点又は融点を有する熱可塑性樹脂であり、前記光吸収剤が、示差熱天秤を用いて３５０℃まで加熱して測定された重量減少量が４０％以上であり、
前記接合では、
前記光吸収剤を介して前記樹脂部材の端部どうしが重ね合わされ、前記光吸収剤に前記レーザー光が照射されて前記樹脂部材どうしの接触面が溶着されるか、または、
前記樹脂部材の端部どうしが同一平面上で突き合わせるように配置され、これら樹脂部材の両方に重なるように発熱媒体が重ね合わされ、且つ、前記樹脂部材と前記発熱媒体との間に介在されるように光吸収剤が配置され、該光吸収剤にレーザー光が照射されて前記樹脂部材どうしが溶着され、該溶着後、前記発熱媒体が剥離除去されることを特徴とする樹脂部材のレーザー接合体。
【発明の詳細な説明】
【技術分野】
【０００１】
本発明は、樹脂部材と樹脂部材とを接合させる樹脂部材の接合方法、及び２以上の樹脂部材が接合されてなる樹脂部材の接合体に関する。
【背景技術】
【０００２】
従来、樹脂部材と樹脂部材とを接合する方法として、樹脂部材どうしをレーザー光で溶着させる方法が採用されている。この樹脂部材どうしをレーザー光で溶着させる場合には、通常、これら樹脂部材と樹脂部材との表面どうしを面接させた状態で重畳させて、この重ね合わせた部分にレーザー光を照射して樹脂部材の表面を構成する樹脂材料を溶融させて溶着部を形成させる方法や、樹脂部材の端部と端部とを突き合せ、両者に跨るようにして他の樹脂部材を重ね合わせ、その重ね合わせた部分にレーザー光を照射して樹脂部材の表面を構成する樹脂材料を溶融させて溶着部を形成させる方法などが採用されている。
【０００３】
このような溶着による樹脂部材の接合では、溶着させる箇所に光吸収剤を配置しておき、該光吸収剤が配置された箇所に向けてレーザー光を照射し、該照射したレーザー光を樹脂部材の背面側から表面側へと透過させて光吸収剤まで到達させ、該光吸収剤によってレーザー光を吸収させることによりレーザー光の光エネルギーを熱エネルギーに変換させることで、前記樹脂部材の面接箇所を溶着させるという方法で行われる。照射されるレーザー光としては、例えば、赤外線レーザーや近赤外線レーザーが用いられ、樹脂部材の面接触箇所に配置される光吸収剤としては、カーボンブラックや、ポリフィリン系吸収剤など、赤外領域や近赤外領域に吸収ピークを有する物質が用いられている（下記特許文献１及び２参照）。
【０００４】
このような光吸収剤を用いたレーザー溶着方法を用いることで、レーザー光に対して高い透明性を有する樹脂部材どうしの溶着においても、樹脂部材の界面のみを発熱させ、溶融させることによって溶着が可能となっている。
【０００５】
しかしながら、上記のような光吸収剤を用いたレーザー溶着方法においては、レーザー光源であるレーザー発振器の出力変動や、被加工物の表面凹凸による集光密度変動といった、製造工程における想定外の変動が起きた場合、レーザー光から供給される熱エネルギーが過剰となることがあり、その結果、被加工物である樹脂部材が予定された加熱温度よりも高くなることで分解あるいは炭化反応を起こし、製品不良を発生させるといった問題があった。特に、ガラス転移温度Ｔｇや融点がさほど高くない樹脂部材を接合対象とし、レーザー出力を高めて速やかにレーザー接合を行うような場合には、上記のような問題が顕著となっていた。
【先行技術文献】
【特許文献】
【０００６】
【特許文献１】特表２００２−５２６２６１号公報
【特許文献２】特許３６８２６２０号公報
【発明の概要】
【発明が解決しようとする課題】
【０００７】
本発明は、このような従来技術の問題点に鑑みてなされたものであり、光吸収剤を介して樹脂部材のレーザー接合を行う際に、レーザー出力変動や集光密度変動といったプロセス変動が生じた際にも、樹脂部材の分解や炭化といった製品不良の発生を防止し、速やかにレーザー接合を実施しうる樹脂部材のレーザー接合方法、及び樹脂部材のレーザー接合体を提供することを目的とする。
【課題を解決するための手段】
【０００８】
本発明は、上記のような従来技術の課題を解決すべく成されたものであり、本発明に係る樹脂部材のレーザー接合方法は、２以上の樹脂部材を接触させ、その接触面の近傍に配置された光吸収剤にレーザー光を照射して樹脂部材を溶着させて接合する樹脂部材のレーザー接合方法であって、前記樹脂部材の少なくとも何れか１つが、３００℃未満のガラス転移点（以下、Ｔｇと略記することもある）又は融点を有する熱可塑性樹脂であり、前記光吸収剤が、示差熱天秤を用いて３５０℃まで加熱して測定された重量減少量が４０％以上であり、前記接合では、
前記光吸収剤を介して前記樹脂部材の端部どうしを重ね合わせ、前記光吸収剤に前記レーザー光を照射して前記樹脂部材どうしの接触面を溶着させるか、または、
前記樹脂部材の端部どうしを同一平面上で突き合わせるように配置し、これら樹脂部材の両方に重なるように発熱媒体を重ね合わせ、且つ、前記樹脂部材と前記発熱媒体との間に介在するように光吸収剤を配置し、該光吸収剤にレーザー光を照射して前記樹脂部材どうしを溶着させ、該溶着後、前記発熱媒体を剥離除去することを特徴としている。
【０００９】
また、本発明に係る樹脂部材のレーザー接合体は、２以上の樹脂部材が接触され、その接触面の近傍に配置された光吸収剤にレーザー光が照射されることで樹脂部材どうしが溶着接合されてなる樹脂部材のレーザー接合体であって、前記樹脂部材の少なくとも何れか１つが、３００℃未満のガラス転移点又は融点を有する熱可塑性樹脂であり、前記光吸収剤が、示差熱天秤を用いて３５０℃まで加熱して測定された重量減少量が４０％以上であり、
前記接合では、
前記光吸収剤を介して前記樹脂部材の端部どうしが重ね合わされ、前記光吸収剤に前記レーザー光が照射されて前記樹脂部材どうしの接触面が溶着されるか、または、
前記樹脂部材の端部どうしが同一平面上で突き合わせるように配置され、これら樹脂部材の両方に重なるように発熱媒体が重ね合わされ、且つ、前記樹脂部材と前記発熱媒体との間に介在されるように光吸収剤が配置され、該光吸収剤にレーザー光が照射されて前記樹脂部材どうしが溶着され、該溶着後、前記発熱媒体が剥離除去されることを特徴としている。
【発明の効果】
【００１０】
本発明に係る樹脂部材の接合方法および接合体によれば、接触面の近傍に配置された光吸収剤が、示差熱天秤を用いて３５０℃まで加熱して測定された重量減少量が４０％以上であるため、レーザー照射によって部分的に過剰な熱エネルギーが供給された場合であっても、その過剰な熱エネルギーによって光吸収剤自体が分解されることとなる。したがって、レーザー接合される樹脂部材の何れか１つとして３００℃未満のガラス転移点又は融点を有する熱可塑性樹脂を採用した際に、レーザー光源であるレーザー発振器の出力変動や、被加工物の表面凹凸による集光密度変動といった想定外の変動が起きた場合であっても、レーザー光から供給される熱エネルギーが過剰とならず、該樹脂部材の分解や炭化反応を抑制し、製品不良の発生を防止することが可能となる。
【図面の簡単な説明】
【００１１】
【図１】第一実施形態に係る樹脂部材のレーザー接合方法を示す側面図。
【図２】第一実施形態のレーザー接合方法により接合された樹脂部材の接合体を示す側面図。
【図３】参考実施形態に係る樹脂部材のレーザー接合方法を示す側面図。
【図４】参考実施形態のレーザー接合方法により接合された樹脂部材の接合体を示す側面図。
【図５】第三実施形態に係る樹脂部材のレーザー接合方法を示す側面図。
【図６】第三実施形態のレーザー接合方法により接合された樹脂部材の接合体を示す側面図。
【図７】実施例及び比較例で使用した光吸収剤について、示差熱天秤を用いて測定した重量減少量の測定結果を示したグラフ。
【発明を実施するための形態】
【００１２】
以下に、本発明の好ましい実施の形態について添付図面を参照しながら説明する。
図１は、本発明の第一実施形態に係る樹脂部材のレーザー接合方法を示す側面図であり、符号１０ａ、１０ｂがシート状の樹脂部材を表しており、符合５０がレーザー光を表している。また、図２は、該第一実施形態のレーザー接合方法により接合された樹脂部材の接合体を示す側面図である。
【００１３】
図１に示すように、第一実施形態に係るに樹脂部材のレーザー接合方法は、シート状の樹脂部材１０ａ、１０ｂの各々の端部を上下に重ね合わせた状態とし、該樹脂部材１０ａ、１０ｂの接触面を溶融させて接着を行うものである。具体的には、該樹脂部材１０ａ、１０ｂの接触面に光吸収剤２０を塗布しておき、レーザー光５０を照射することによって該光吸収剤２０を発熱させ、その熱によって前記樹脂部材１０ａ、１０ｂの接触面を溶融させ、これら樹脂部材１０ａ、１０ｂの接合を実施するものである。
【００１４】
接合対象となる樹脂部材１０ａ、１０ｂとしては、少なくとも何れか一方が、その接合面に、３００℃未満のＴｇ又は融点を有する熱可塑性樹脂を備えた樹脂部材であればよく、材質は特に限定されるものではない。
【００１５】
３００℃未満のＴｇ又は融点を有する熱可塑性樹脂としては、例えば、ポリカーボネート樹脂、ポリビニルアルコール樹脂、ポリエチレン樹脂、ポリプロピレン樹脂、ポリエチレンテレフタレート樹脂、ポリ塩化ビニル樹脂、トリアセチルセルロール、ポリメチルメタクリレート樹脂、シクロオレフィンポリマー、ノルボルネン樹脂、ポリオキシメチレン樹脂、ポリエーテルエーテルケトン樹脂、ポリエーテルイミド樹脂、ポリアミドイミド樹脂、ポリブタジエン樹脂、ポリウレタン樹脂、ポリスチレン樹脂、ポリミチルペンテン樹脂、ポリアミド樹脂、ポリアセタール樹脂、ポリブチレンテレフタレート樹脂、エチレンビニルアセテート樹脂などを挙げることができる。
【００１６】
なお、Ｔｇは、ＪＩＳ  Ｋ７１２１（１９８７）に準拠し、示差走査熱量計（セイコーインスツルメンツ株式会社製、ＤＳＣ６２２０）を使用し、１０℃／ｍｉｎで昇温することでＤＳＣ曲線を求め、そこから補外ガラス転移開始温度を求めることにより得ることができる。
【００１７】
該樹脂部材の厚みとしては、１μｍ以上、１０ｍｍ以下が好ましい。該樹脂部材の厚みが１μｍ未満であると、該樹脂部材のハンドリングが困難となり、１０ｍｍ以上であると、該樹脂部材の光吸収によってレーザー光が減衰し、光吸収剤への到達効果が低下して、生産性が低くなることが懸念される。
【００１８】
また、レーザー接合される層、すなわち、樹脂部材１０ａ、１０ｂのうち少なくとも何れか一方の接合面が前記熱可塑性樹脂であればよいので、該樹脂部材は単層であっても、あるいは積層構造であってもよく、積層される他の層に対する材質の制約は特にない。また、接合面の熱可塑性樹脂や、積層される他の層には、酸化防止剤、難燃剤、架橋剤、光安定剤、顔料、充填材などの任意の添加剤が含まれていてもよい。
ただし、レーザー光の照射側に配置される樹脂部材については、樹脂部材全体として３０％以上の光透過率を有することが好ましく、５０％以上の光透過率を有することが更に好ましい。
【００１９】
前記光吸収剤２０としては、示差熱天秤を用いて３５０℃まで加熱して測定された重量減少量が４０％以上であるものを採用することができ、さらに、４００℃まで加熱して測定された重量減少量が６０％以上となるものを採用することが好ましい。
このような物性の光吸収剤を用いることにより、レーザー発振器の出力変動や、被加工物の表面凹凸による集光密度変動といった、製造工程における想定外の変動が起きた場合であっても、光吸収剤が４００℃以上に加熱されることが防止され、樹脂部材の分解や炭化反応を防止することができる。
【００２０】
該光吸収剤としては、顔料や染料などの中から、上記条件を満たすものを種々採用することができる。また、該光吸収剤の具体的な使用方法としては、前記樹脂部材の接合面上に該光吸収剤を含む層を形成する方法、または前記樹脂部材の接合面に、該光吸収剤を含有させる方法を挙げることが出来る。樹脂部材の接合面に層を形成する場合には、例えば、光吸収剤を有機溶媒などで希釈して、適した塗布手段によって塗布する方法を採用しうる。また、乾燥後の該層の厚みは１μｍ以下が好ましく、更には、０．５μｍ以下がより好ましい。光吸収剤を含む層の厚みが１μｍを超えると、接合される２つの樹脂部材の相溶が阻害されることが懸念される。また、該光吸収剤を含む層による光吸収性としては、２０％以上が好ましく、３０％以上がより好ましい。光吸収剤を含む層の塗布巾はレーザー照射領域に合せて適宜最適化することができる。
【００２１】
斯かる光吸収剤としては、例えば、ポリフィリン系吸収剤、フタロシアニン系吸収剤、ナフタロシアニン系吸収剤、ポリメチン系吸収剤、ジフェニルメタン系吸収剤、トリフェニルメタン系吸収剤、キノン系吸収剤、アゾ系吸収剤、ジインモニウム塩などを挙げることが出来る。これらの光吸収剤の具体例としては、米国ジェンテックス（Ｇｅｎｔｅｘ）社から「Ｃｌｅａｒｗｅｌｄ」の商品名で市販されている光吸収剤を好適に用いることが出来る。この米国ジェンテックス（Ｇｅｎｔｅｘ）社製の「Ｃｌｅａｒｗｅｌｄ」は、示差熱天秤を用いて３５０℃まで加熱して測定された重量減少量が６０％となるものである。
【００２２】
なお、本発明における示差熱天秤を用いた重量減少量は、より具体的には、下記実施例に記載された方法によって測定されるものである。
【００２３】
また、吸収剤の塗布手段としては、例えばニードルチップディスペンサー、インクジェットプリンター、スクリーン印刷、２流体式、１流体式または超音波式スプレー、スタンパーなどの一般的な手法を用いることができる。
【００２４】
樹脂部材どうしを重ね合わせる方法としては、例えば図１に示すように、ステージ３０上において、接合対象となる少なくとも２枚の樹脂部材１０ａ、１０ｂを重ね合わせるように配置し、その上から加圧手段４０を用いて押圧し、該樹脂部材を固定した状態でレーザー５０を照射することが好ましい。
【００２５】
前記加圧手段としては、用いるレーザー光に対して高い透明性を示すガラスを加圧部材として備えたものを好適に用いることができる。加圧強度としては、０．５〜１００ｋｇｆ／ｃｍ2が好ましく、１〜２０ｋｇｆ／ｃｍ2が更に好ましい。レーザー照射部に荷重を加えられるものであれば、該加圧部材の形状は特に限定されず、例えば、平板、円筒、球状のものを使用することができる。加圧部材の厚みは特に限定されないが、薄すぎると歪みによって良好な加圧ができず、厚すぎるとレーザー光の利用効率が下がるため、３ｍｍ以上３０ｍｍ未満が好ましく、５ｍｍ以上２０ｍｍ未満が更に好ましい。加圧部材の材質としては、例えば、溶融石英、無アルカリガラス、テンパックス、パイレックス、バイコール、Ｄ２６３、ＯＡ１０、ＡＦ４５などを用いることができる。レーザー光の利用効率を高めるために、ガラス部材は用いるレーザー光波長に対して高い透明性を有することが好ましく、具体的には、光透過率が５０％以上であることが好ましく、７０％以上であることがより好ましい。
【００２６】
また、大面積を均一に加圧してその全域にわたって良好な接合を行いうるという観点から、加圧部材と樹脂部材との間には、光透過性が良好でクッション性のあるゴムや樹脂材料等（以下、相間材料という）を挿入することが好ましい。該相間材料としては、例えば、シリコンゴム、ウレタンゴムなどのゴム系材料や、ポリエチレンなどの樹脂材料を挙げることが出来る。相間材料の厚みは、５０μｍ以上５ｍｍ未満が好ましく、１ｍｍ以上３ｍｍ未満がさらに好ましい。５０μｍ未満であると、クッション性に乏しく、５ｍｍ以上の場合は、吸収や散乱によってレーザー光の利用効率が低下するおそれがある。相間材料は、用いるレーザー光波長に対して３０％以上の光透過率を有することが好ましく、５０％以上の光透過率を有することが更に好ましい。
【００２７】
また、前記ステージ３０の材質としては、金属、セラミックス、樹脂、ゴムなどを用いることができる。広い面積を均一に加圧して良好な接合状態を得る為には、ゴムを用いることが好ましい。さらに、接合後のシートとの剥離性を高める目的や、耐熱性を向上させる目的で、該ゴムの表面を表面処理してもよく、又は該ゴムの上に他の樹脂部材等を配置してもよい。
【００２８】
また、照射するレーザー光５０としては、特に限定されるものではなく、例えば、半導体レーザー、ファイバーレーザー、フェムト秒レーザー、ＹＡＧレーザーなどの固体レーザー、ＣＯ2レーザーなどのガスレーザーが挙げられる。
これらの内でも、安価で且つ面内均一な強度のレーザー光が得られ易い点においては、半導体レーザーやファイバーレーザーが好ましい。
【００２９】
また、樹脂自身の分解を防止しつつ溶融を促すことが容易である点において、瞬間的に高いエネルギーを投入するパルスレーザーよりも連続波のＣＷレーザー（Ｃｏｎｔｉｎｕｏｕｓ−Ｗａｖｅ  Ｌａｓｅｒ）の方が好適である。
また、レーザーの出力、パワー密度、スポットサイズ、照射回数、走査速度などは、樹脂材料の種類、厚み、光吸収率などから適宜選択され得る。
【００３０】
また、レーザー光５０を照射する位置を、接触面の面方向において移動させることにより、大面積の接触面どうしを溶着させることができる。具体的には、例えば、集光レンズによって所望のビームサイズに集光されたスポットビームを、所望の溶接箇所に走査照射することで大面積の溶着が可能となる。また、ガルバノスキャナーによってレーザーヘッドを固定した状態でビームのみを走査させることも可能であり、更には回折光学素子といった光学素子の使用によって所望の形状にレーザービームを整形し、無走査によって一括して大面積の溶着を実施することも可能である。
【００３１】
また、上記のような樹脂部材の接合方法においては、レーザー光５０の照射条件や上記加圧条件を調整して、溶着箇所における樹脂材料どうしの界面が消失するような状態で溶着させることが好ましい。界面を消失させることで十分な相溶化がなされ、接着強度の向上を図ることができ、また、光の透過性などを良好なものとすることもできる。
【００３２】
本第一実施形態に係る樹脂部材の接合方法によれば、樹脂部材１０ａおよび樹脂部材１０ｂの接合面に、示差熱天秤を用いて３５０℃まで加熱して測定された重量減少量が４０％以上である光吸収剤が配置されているため、レーザー発信器の出力が変動したり、あるいは、レーザー光の集光密度が変動し、過剰にレーザー光が照射されたような場合であっても、該光吸収剤の過剰な温度上昇が抑制されるため、樹脂部材の分解や炭化が防止されることとなる。
【００３３】
なお、本発明の樹脂部材のレーザー接合方法およびレーザー接合体は、上記第一実施形
態に限定されるものではなく、接合させる樹脂部材の位置関係や光吸収剤の配置場所等に
ついて種々の変形が可能である。以下、他の実施形態として、参考及び第三実施形態について説明する。
【００３４】
図３は、本発明の参考実施形態に係る樹脂部材の接合方法を示す側面図であり、図４は、参考実施形態の接合方法により接合された樹脂部材の接合体を示す側面図である。
図３に示すように、本参考実施形態は、接合対象となるシート状の樹脂部材１０ａ、１０ｂの各々の端部を同一平面上で突き合わせるように配置し、これらの樹脂部材１０ａおよび１０ｂの両方に重なるように別の樹脂部材（第三の樹脂部材）１０ｃを重ね合わせ、この第三の樹脂部材１０ｃと前記樹脂部材１０ａ、１０ｂの接触面をそれぞれ溶融させて接着を行うものである。具体的には、樹脂部材１０ａと第三の樹脂部材１０ｃとの間、および樹脂部材１０ａと第三の樹脂部材１０ｃとの間に介在するように光吸収剤２０を配置し、それらの光吸収剤２０にレーザー光５０を照射することによってそれぞれの接合面における樹脂部材を溶着させ、樹脂部材１０ｃを介して樹脂部材１０ａと樹脂部材１０ｂを接合させるものである。
【００３５】
したがって、本実施形態においては、同一平面上で突き合わせるように配置された樹脂部材１０ａおよび１０ｂ、あるいはそれらの上に配置される第三の樹脂部材１０ｃのうち、少なくとも何れか一つが接合面に３００℃未満のＴｇ又は融点を有する熱可塑性樹脂を備えたものであればよい。
【００３６】
なお、該参考実施形態においては、光吸収剤２０、レーザー光５０、ステージ３０及び加圧手段４０については、前記第一実施形態と同様のものを採用することができる。
【００３７】
また、図５は、本発明の第三実施形態に係る樹脂部材のレーザー接合方法を示す側面図であり、図６は、該第三実施形態のレーザー接合方法により接合された樹脂部材の接合体を示す側面図である。
図５に示すように、本第三実施形態は、接合対象となるシート状の樹脂部材１０ａ、１０ｂの各々の端部を同一平面上で突き合わせるように配置し、これらの樹脂部材１０ａおよび１０ｂの両方に重なるように発熱媒体１１を重ね合わせ、この発熱媒体１１から供給される熱によって前記樹脂部材１０ａと樹脂部材１０ｂとの接触面を溶融させて接着を行い、その後、発熱媒体１１を剥離するものである。樹脂部材１０ａ、１０ｂのうち、少なくとも何れか一方は３００℃未満のＴｇ又は融点を有する熱可塑性樹脂を備えたものである。
より具体的には、本第三実施形態のレーザー接合方法は、樹脂部材１０ａと発熱媒体１１との間、および樹脂部材１０ａと発熱媒体１１との間に介在するように光吸収剤２０を配置し、その光吸収剤２０にレーザー光５０を照射することによって樹脂部材１０ａと樹脂部材１０ｂの接合面における樹脂部材を溶着させ、樹脂部材１０ａと樹脂部材１０ｂを接合させるものである。発熱媒体１１は、その表面に光吸収剤２０が塗布されており、照射されたレーザー光のエネルギーを光吸収剤２０により熱エネルギーに換えて樹脂部材へと伝達するものであるため、樹脂部材どうしが溶着した後は、剥離除去する。該発熱媒体１１は、図５に示すように、樹脂部材を表裏両面から挟むように配置してもよく、また、表裏何れか片面のみに配置するようにしてもよい。
【実施例】
【００３８】
次に、実施例を挙げて本発明をさらに詳細に説明するが、本発明はその要旨を超えない限り、以下の実施例に限定されるものではない。
【００３９】
（実施例１）
実施例１において用いた使用材料は以下の通りである。
＜使用材料＞
・樹脂部材Ａ    材質      トリアセチルセルロース（富士フィルム社製、Ｔｇ１７０℃、融点２７５℃）
厚み      ８０μｍ
形状      １０ｍｍ×５０ｍｍ
・光吸収剤Ａ    ジェンテックス社製  商品名「Ｃｌｅａｒｗｅｌｄ  ＬＤ１２０Ｃ」（示差熱天秤を用いて３５０℃まで加熱して測定された重量減少量は６０％）
・レーザー      波長      ９４０ｎｍ
出力      ３０Ｗ
スポット  ２ｍｍφ
・加圧部材      材質      溶融石英ガラス
厚み      １０ｍｍ
・ステージ      シリコンラバー（３ｍｍ厚）上にポリイミド（デュポン社製、商品名「カプトン」  １２５μｍ厚）を積置したもの
【００４０】
＜重量減少量の測定＞
示差熱天秤（Ｔｈｅｒｍｏ  ｐｌｕｓ、Ｒｉｇａｋｕ社製、ＴＧ８１２０シリーズ高温型）を用いて重量減少量を測定した。測定条件は以下のとおりとした。
・昇温レート      １０℃／ｍｉｎ
・測定雰囲気      Ｎ2
・測定温度        ３０〜５００℃
・保持時間        ０ｍｉｎ
【００４１】
図７は、下記実施例及び比較例で使用した光吸収剤Ａについて、上記示差熱天秤を用いて測定した重量減少量の測定結果を示したグラフである。
【００４２】
＜レーザー接合テスト＞
樹脂部材Ａの端部に幅１０ｍｍ×長さ１０ｍｍの領域に光吸収剤Ａを塗布して乾燥させ、厚み１００ｎｍの光吸収剤Ａの塗布層を形成した。この光吸収剤Ａの塗布層は、波長９４０ｎｍのレーザー光の透過率が４０％であった。該塗布層が形成された樹脂部材Ａをステージ上に載置し、光吸収剤の塗布層を覆うように同じ材質の他の樹脂部材Ａを重ね合わせ、その上から加圧部材で１５ｋｇｆ／ｃｍ2の圧力で押圧した。該加圧部材を押圧した状態で、上記条件のレーザー光を３０Ｗと７０Ｗにそれぞれ調節して速度１００ｍｍ／ｓで１ライン走査照射し、樹脂部材Ａのレーザー接合を行った。
【００４３】
＜テスト結果＞
上記レーザー接合テストを経た樹脂部材を目視にて観察したところ、レーザー光が３０Ｗおよび７０Ｗのいずれの場合にも、樹脂が分解や炭化などを起こさず、良好な状態で接合されていることが確認された。
【００４４】
（実施例２）
＜使用材料＞
・光吸収剤Ｂ      フタロシアニン系染料（示差熱天秤を用いて３５０℃まで加熱して測定された重量減少量は４２％）
他は実施例１と同じ材料を使用した。
【００４５】
＜レーザー接合テスト＞
トルエンに１重量％の割合で上記光吸収剤Ｂを溶かすことにより光吸収剤溶液を作製し、樹脂部材Ａの端部に幅１０ｍｍ×長さ１０ｍｍの領域に２０ｍＬ／ｍｍ2の塗布量で光吸収剤溶液を塗布し、トルエンを揮発・乾燥させることにより光吸収剤の塗布層を形成した。その後、上記実施例１のレーザー接合テストと同様にしてレーザー出力３０Ｗおよび７０Ｗでのレーザー接合を行った。
【００４６】
＜テスト結果＞
上記レーザー接合テストを経た樹脂部材を目視にて観察したところ、レーザー光が３０Ｗおよび７０Ｗのいずれの場合にも、樹脂が分解や炭化などを起こさず、良好な状態で接合されていることが確認された。
【００４７】
（実施例３）
＜使用材料＞
・樹脂部材Ｂ    材質    ポリエチレンテレフタレート（ＰＥＴ、Ｔｇ６７℃、融点２４３℃）
厚み    ５０μｍ
形状    １０ｍｍ×５０ｍｍ
他は実施例１と同じ材料を使用した。
【００４８】
＜レーザー接合テスト＞
樹脂部材Ｂを用いることを除き、他は上記実施例１のレーザー接合テストと同様にしてレーザー出力３０Ｗおよび７０Ｗでのレーザー接合を行った。
【００４９】
＜テスト結果＞
上記レーザー接合テストを経た樹脂部材を目視にて観察したところ、レーザー光が３０Ｗおよび７０Ｗのいずれの場合にも、樹脂が分解や炭化などを起こさず、良好な状態で接合されていることが確認された。
【００５０】
（実施例４）
＜使用材料＞
・樹脂部材Ｃ    材質      ポリカーボネート（ＰＣ、Ｔｇ１４６℃、融点２５３℃）
厚み      ７０μｍ
形状      １０ｍｍ×５０ｍｍ
他は実施例１と同じ材料を使用した。
【００５１】
＜レーザー接合テスト＞
樹脂部材Ｃを用いることを除き、他は上記実施例１のレーザー接合テストと同様にしてレーザー出力３０Ｗおよび７０Ｗでのレーザー接合を行った。
【００５２】
＜テスト結果＞
上記レーザー接合テストを経た樹脂部材を目視にて観察したところ、レーザー光が３０Ｗおよび７０Ｗのいずれの場合にも、樹脂が分解や炭化などを起こさず、良好な状態で接合されていることが確認された。
【００５３】
（実施例５）
＜使用材料＞
・樹脂部材Ｄ    材質      ポリビニルアルコール（クラレ社製、Ｔｇなし、融点２１０℃）
厚み      ７５μｍ
形状      １０ｍｍ×５０ｍｍ
他は実施例１と同じ材料を使用した。
【００５４】
＜レーザー接合テスト＞
樹脂部材Ｄを用いるとともにレーザー出力を９０Ｗに変更することを除き、他は上記実施例１のレーザー接合テストと同様にしてレーザー接合を行った。
【００５５】
＜テスト結果＞
上記レーザー接合テストを経た樹脂部材を目視にて観察したところ、樹脂が分解や炭化などを起こさず、良好な状態で接合されていることが確認された。
【００５６】
（比較例１）
＜使用材料＞
・光吸収剤Ｃ      山本化成社製、商品名「ＹＫＲ」（示差熱天秤を用いて３５０℃まで加熱して測定された重量減少量が３０％）
上記光吸収剤を用いたことを除き、他は実施例１と同様の材料を使用した。
【００５７】
＜レーザー接合テスト＞
光吸収剤として上記光吸収剤Ｃを用いることを除き、他は実施例１と同様にして、レーザー出力３０Ｗおよび７０Ｗによるレーザー接合テストを実施した。
【００５８】
＜テスト結果＞
上記レーザー接合テストを経た樹脂部材を目視にて観察したところ、レーザー光が３０Ｗの場合には、樹脂部材の分解、炭化などのない良好な接合が達成できたことが確認された。しかしながら、レーザー光が７０Ｗの場合には、レーザー照射部には黒色に変色した部分が点在しており、且つ接合体は、焼け焦げた臭いを発していた。このことから、該テストにおいては、レーザーの過剰照射によって樹脂部材の炭化が起こったことが認められた。
【００５９】
（比較例２）
＜使用材料＞
・光吸収剤Ｄ    メチン系の油溶性染料を含む着色剤を樹脂に配合して製造されたインクタイプ（オリエント化学工業社製、商品名「ｅＢＩＮＤ  ｉｎｋ」、示差熱天秤を用いて３５０℃まで加熱して測定された重量減少量が３７％）
上記光吸収剤を用いたことを除き、他は実施例１と同様の材料を使用した。
【００６０】
＜レーザー接合テスト＞
光吸収剤として上記光吸収剤Ｄを用いることを除き、他は実施例１と同様にしてレーザー出力３０Ｗおよび７０Ｗによるレーザー接合テストを実施した。
【００６１】
＜テスト結果＞
上記レーザー接合テストを経た樹脂部材を目視にて観察したところ、レーザー光が３０Ｗの場合には、樹脂部材の分解、炭化などのない良好な接合が達成できたことが確認された。しかしながら、レーザー光が７０Ｗの場合には、レーザー照射部には黒色に変色した部分が点在しており、且つ接合体は、焼け焦げた臭いを発していた。このことから、該テストにおいては、比較例１と同様、レーザーの過剰照射によって樹脂部材の炭化が起こったことが認められた。
【００６２】
（比較例３）
＜使用材料＞
・樹脂部材Ｅ      材質          熱可塑性ポリイミド（Ｔｇ：３１５℃）
厚み          ５０μｍ
形状          １０ｍｍ×５０ｍｍ
上記樹脂部材を用いたことを除き、他は実施例１と同様の材料を使用した。
【００６３】
＜レーザー接合テスト＞
樹脂部材として上記樹脂部材Ｅを用い、更にレーザー出力を９０Ｗに変更することを除き、他は実施例１と同様にしてレーザー接合テストを実施した。
【００６４】
＜テスト結果＞
上記レーザー接合テストの結果、樹脂部材を接合することができなかった。これは、樹脂部材Ｅが高耐熱性の熱可塑性ポリイミドであるため、これを溶融させるための熱量が得られなかったためであると考えられる。
【００６５】
（比較例４）
＜使用材料＞
・樹脂部材Ｅ（同上）
・光吸収剤Ｄ（同上）
上記樹脂部材Ｅおよび光吸収剤Ｄを用いたことを除き、他は実施例１と同様の材料を使用した。
【００６６】
＜レーザー接合テスト＞
樹脂部材として上記樹脂部材Ｅ、光吸収剤として上記光吸収剤Ｄを用いること、更にレーザー出力を７０Ｗに変更することを除き、他は実施例１と同様にしてレーザー接合テストを実施した。
【００６７】
＜テスト結果＞
上記レーザー接合テストの結果、高耐熱性の熱可塑性ポリイミドを接合できたことが確認できた。しかしながら、樹脂部材を目視にて観察したところ、レーザー照射部には黒色に変色した部分が点在していることが確認された。このことから、該テストにおいては、レーザーの過剰照射によって樹脂部材の炭化が起こったことが認められた。
【符号の説明】
【００６８】
１０ａ、１０ｂ、１０ｃ    樹脂部材
２０                      光吸収剤
３０                      ステージ
４０                      加圧部材
５０                      レーザー光
【図１】
0005555613.tif 000002
【図２】
0005555613.tif 000003
【図３】
0005555613.tif 000004
【図４】
0005555613.tif 000005
【図５】
0005555613.tif 000006
【図６】
0005555613.tif 000007
【図７】
0005555613.tif 000008